(57)【要約】  赤外光や紫外光を電気エネルギーに変換可能であり、且つ、透明性の高い電子デバイスを提供すること。  透明性プラズモン材料を含有する層を有する電子デバイス。
2018101446.tif 000002
【特許請求の範囲】
【請求項１】
透明性プラズモン材料を含有する層を有する電子デバイス。
【請求項２】
前記透明性プラズモン材料は、波長５５０ｎｍにおける透過率が６０％以上である、請求項１に記載のデバイス。
【請求項３】
前記透明性プラズモン材料は透明性プラズモンナノ粒子である、請求項１又は２に記載の電子デバイス。
【請求項４】
前記透明性プラズモンナノ粒子は、赤外域にＬＳＰＲ吸収を有する透明導電性酸化物、硫化銅、リン化銅、テルル化銅、セレン化銅、酸化ルテニウム、酸化レニウム、酸化モリブデン、酸化タングステン、タングステンブロンズ及びＤｅｌａｆｏｓｓｉｔｅ型銅酸化物からなる群より選ばれる少なくとも１種を含むナノ粒子である、請求項３に記載の電子デバイス。
【請求項５】
前記透明性プラズモンナノ粒子は、錫ドープ酸化インジウムナノ粒子である、請求項３に記載の電子デバイス。
【請求項６】
前記透明性プラズモンナノ粒子の平均粒子径は２〜１０００ｎｍである、請求項３〜５の何れか１項に記載の電子デバイス。
【請求項７】
電極をさらに有する、請求項１〜６の何れか１項に記載の電子デバイス。
【請求項８】
キャリア輸送層をさらに有する、請求項１〜７の何れか１項に記載の電子デバイス。
【請求項９】
光電変換デバイスである、請求項１〜８の何れか１項に記載の電子デバイス。
【請求項１０】
透明性プラズモン材料に赤外光、紫外光、及び波長４４０ｎｍ以下の可視光からなる群より選ばれる１種以上を吸収させて電力を得る方法。
【請求項１１】
前記透明性プラズモン材料は透明性プラズモンナノ粒子である、請求項１０に記載の方法。
【請求項１２】
前記透明性プラズモンナノ粒子は、赤外域にＬＳＰＲ吸収を有する透明導電性酸化物である、請求項１１に記載の方法。
【発明の詳細な説明】
【技術分野】
【０００１】
本発明は、光電変換機能を有する電子デバイスに関する。
【背景技術】
【０００２】
従来より、意匠性等及び発電の効率化の観点から、透明の太陽電池を製造しようという試みがなされてきた。【０００３】
かかる透明の太陽電池として、有機薄膜太陽電池の報告があるが（非特許文献１、２）、着色が目立ち、透明性の面で課題が残されていた。また、有機薄膜電池は、有機物を光吸収材量として用いるため、光安定性の面でも問題があった。【０００４】
上記のような着色を除くために、フォトンコンセントレーターを使用する方法も提案されてはいるが、有効に着色を除き切れているとは言い難い。【０００５】
ところで赤外線は太陽光スペクトルの約４４％を占め、これを有効活用すべく、赤外光をエネルギー変換するための方法が様々に検討されてきたが、現時点で効率的な方法が確立されていない。【０００６】
また自動車及び／又は列車等の密閉された空間における熱上昇は、赤外線の照射が原因であり、赤外線を効率的にカットできれば、冷房に使用するエネルギーを節約することも可能である。一方で、近赤外域に吸収を有する材料の多くは可視域の吸収に由来する強い色を示すことから、一部の有機分子及び有機塩などの例外を除き、透明性と赤外域の吸収とを両立できる材料は少なかった。しかしながら、高い透明性を有しつつも、赤外域の光を吸収し、該赤外光を電気エネルギーに変換可能な電子デバイスを提供できれば、意匠性及び経済性の観点から、極めて有益であると考えられる。【０００７】
一方、赤外線以外の不可視光線として紫外線が挙げられるが、紫外線は人体への悪影響を引き起こす。人間の居住空間等に入射しようとする紫外線を吸収し、これを電気エネルギーに変換することができれば、健康面からも有益であると考えられる。【０００８】
そこで、透明性が高く、且つ、赤外光や紫外光を電気エネルギーに変換可能な電子デバイスが求められていた。
【先行技術文献】
【非特許文献】
【０００９】
【非特許文献１】R. R. Lunt and V. Bulovic, Appl. Phys. Lett., 2011, 98, 113305.
【非特許文献２】P. S. Weiss and Y. Yang et al., ACS Nano, 2012, 6, 7185-7190.
【発明の概要】
【発明が解決しようとする課題】
【００１０】
上記のような事情に鑑み、本発明の目的とするところは、赤外光及び／又は紫外光を電気エネルギーに変換可能であり、且つ、透明性の高い電子デバイスを提供することにある。
【課題を解決するための手段】
【００１１】
本発明者らは上記目的を達成すべく鋭意研究を重ねた結果、透明性プラズモン材料により構成される透明性プラズモン材料層を設けることにより、透明性が高く、且つ、赤外光及び／又は紫外光を電気エネルギーに変換可能な電子デバイスを提供し得ることを見出し、本発明を完成するに至った。【００１２】
即ち、本発明は、
〔１〕透明性プラズモン材料を含有する層を有する電子デバイス、
〔２〕前記透明性プラズモン材料は、波長５５０ｎｍにおける透過率が６０％以上である、前記〔１〕に記載のデバイス、
〔３〕前記透明性プラズモン材料は透明性プラズモンナノ粒子である、前記〔１〕又は〔２〕に記載の電子デバイス、
〔４〕前記透明性プラズモンナノ粒子は、赤外域にＬＳＰＲ吸収を有する透明導電性酸化物、硫化銅、リン化銅、テルル化銅、セレン化銅、酸化ルテニウム、酸化レニウム、酸化モリブデン、酸化タングステン、タングステンブロンズ及びＤｅｌａｆｏｓｓｉｔｅ型銅酸化物からなる群より選ばれる少なくとも１種を含むナノ粒子である、前記〔３〕に記載の電子デバイス、
〔５〕前記透明性プラズモンナノ粒子は、錫ドープ酸化インジウムナノ粒子である、前記〔３〕に記載の電子デバイス、
〔６〕前記透明性プラズモンナノ粒子の平均粒子径は２〜１０００ｎｍである、前記〔３〕〜〔５〕の何れかに記載の電子デバイス、
〔７〕電極をさらに有する、前記〔１〕〜〔６〕の何れかに記載の電子デバイス、
〔８〕キャリア輸送層をさらに有する、前記〔１〕〜〔７〕の何れかに記載の電子デバイス、
〔９〕光電変換デバイスである、前記〔１〕〜〔８〕の何れかに記載の電子デバイス、
〔１０〕透明性プラズモン材料に赤外光、紫外光、及び波長４４０ｎｍ以下の可視光からなる群より選ばれる１種以上を吸収させて電力を得る方法、
〔１１〕前記透明性プラズモン材料は透明性プラズモンナノ粒子である、前記〔１０〕に記載の方法、
〔１２〕前記透明性プラズモンナノ粒子は、赤外域にＬＳＰＲ吸収を有する透明導電性酸化物である、前記〔１１〕に記載の方法、
に関する。
【発明の効果】
【００１３】
以上にしてなる本発明に係る電子デバイスによれば、赤外光及び／又は紫外光を電気エネルギーに変換可能であり、且つ、透明性の高い電子デバイスを提供することができる。
【図面の簡単な説明】
【００１４】
【図１】実施例１の光電流測定方法に関する説明図。
【図２】実施例１のバンドパスフィルター透過時の光電流測定結果。
【図３】実施例１の透過スペクトル結果。
【図４】実施例２の光電流測定方法に関する説明図。
【図５】実施例２のフィルターなしでの光電流測定結果。
【図６】実施例２のロングパスフィルター透過時の光電流測定結果。
【発明を実施するための形態】
【００１５】
本発明の電子デバイスは、透明性プラズモン材料を含有する層を有することを特徴とする。
【００１６】
電子デバイスとしては、例えば光伝導デバイス、フォトダイオード、光アイソレータ、光集積回路、フォトトランジスタ、光電池、光電管、光電子増倍管、発光ダイオード、半導体レーザー、光検出器、光化学センサー、太陽電池、光触媒等の光電変換デバイスなどを挙げることができる。それ以外にも、テレビ、音響機器、ウェアラブル機器、情報機器等といった、光電効果により得られる電気エネルギーを利用して各種の機能を発揮する装置も挙げることができる。
【００１７】
透明性プラズモン材料は、透明性を有するプラズモン材料であり、本明細書における透明性の定義としては、視覚的に透明であると認識可能であれば特に限定はない。具体的には、波長５５０ｎｍにおける透過率が６０％以上であることが好ましく、８０％以上であることが、より好ましい。波長５５０ｎｍにおける透過率の上限は特に限定されず、通常１００％が好ましく、９９％がより好ましく、９５％がさらに好ましい。
【００１８】
プラズモン材料は、局在表面プラズモン共鳴（Ｌｏｃａｌｉｚｅｄ  Ｓｕｒｆａｃｅ  Ｐｌａｓｍｏｎ  Ｒｅｓｏｎａｎｃｅ、以下、単にＬＳＰＲという。）を起こし得る材料である。かかる透明性プラズモン材料としては、上記の通りに透明性を有し、なお且つＬＳＰＲを起こし得る材料であれば特に限定はなく、上記条件を満たす公知の材料を広く採用することができる。ここで、ＬＳＰＲを起こしていることは、周囲の屈折率を変化させた際の吸収ピーク波長変化に直線性があることを明らかにする方法により、確認することができる。
【００１９】
かかる透明性プラズモン材料を含有する層を有することにより、赤外光などの視認性の低い長波長の光を該透明性プラズモン材料を含有する層に吸収させ、光電変換により電力を得ることが可能となる。同様に、視認性の低い短波長の光を、該透明性プラズモン材料を含有する層に吸収させ、電力を得ることが可能となる。尚、本明細書において赤外光とは、６８０ｎｍよりも長波長側の光を意味する。
【００２０】
ここで、透明性プラズモン材料として、透明性プラズモンナノ粒子を使用することが好ましい。これにより、透明性プラズモン材料から優れた光電変換能を引き出すことができる。
【００２１】
さらに、透明性プラズモンナノ粒子を使用する場合、該ナノ粒子の平均粒子径は、２〜１０００ｎｍが好ましく、２〜５００ｎｍがより好ましく、２〜１００ｎｍがさらに好ましい。透明性プラズモンナノ粒子の粒子径を、かかる数値範囲とすることにより、透明性やエネルギー変換効率をさらに向上させることが可能となる。ここで、ナノ粒子の平均粒子径は、電子顕微鏡、原子間力顕微鏡、トンネル顕微鏡等の各種顕微鏡による観察又は、動的若しくは静的光散乱法により測定することができる。
【００２２】
透明性プラズモン材料を含有する層は、少なくとも透明性プラズモン材料を含有して構成されていればよく、特に限定はない。具体的には、透明性プラズモンナノ粒子をスパッタリング、蒸着、スピンコーティング、ディップコーティング、インクジェットプリンティング、スクリーンプリンティング等により、得ることができる。ここでスピンコーティング、ディップコーティング、インクジェットプリンティング、スクリーンプリンティング等のプロセスに使用する保護配位子としては、カチオン性界面活性剤、アニオン性界面活性剤、非イオン性界面活性剤、及びショートリガンド（カチオン、アニオン、金属カルコゲニド）のいずれを使用してもよい。より具体的には、カチオン性界面活性剤としてＣＴＡＢなど第４級アンモニウム塩型の界面活性剤を、アニオン性界面活性剤としてアルキルカルボン酸ナトリウム、アルキルベンゼンスルホン酸ナトリウム、アルキルスルホン酸ナトリウム、アルキルリン酸ナトリウムを、非イオン性界面活性剤としてモノステアリン酸グリセリン、オクタエチレングリコールモノドデシルエーテル、ショートリガンドとして、メルカプトプロピオン酸、リポ酸,Ｓ２−アニオン、Ｉ−アニオン、Ｂr−アニオン、Ｃl−アニオン、ＮＯ３−アニオン、Ｓｎ２Ｓ６４−アニオン、ＳｂＩｎＳｅ２−アニオン、ＣｄＣｌ３−アニオン、ＭｏＳ４２−アニオン、Ｓｅ２−アニオン、ＨＳｅ−アニオン、Ｔｅ２−アニオン、ＨＴｅ−アニオン、ＴｅＳ３２−アニオン、ＯＨ−アニオン、ＮＨ２−アニオン、ポリ酸などを利用することができるが、もちろんこれらに限定されない。上記の中でも、より導電性に優れる点で、ショートリガンドが好ましい。上記の界面活性剤もしくは配位子を使用した場合は、焼結により配位子、界面活性剤を除去し、還元条件下での焼き戻しによりＬＳＰＲを回復することで、透明性プラズモンナノ粒子と透明導電性材料層を接合する操作を必要とする場合がある。
【００２３】
透明性プラズモン材料を含有する層中の透明性プラズモン粒子の含有量は、８０〜１００質量％が好ましく、９０〜１００質量％がより好ましい。透明性プラズモン粒子の含有量をかかる数値範囲とすることにより、より高い導電性が得られる。また、透明性プラズモン材料を含有する層中の界面活性剤及び配位子の含有量は、透明性プラズモン粒子を含有する層１００質量％中に、界面活性剤及び配位子が２０質量％以下となるようにするのが好ましい。界面活性剤の含有量をかかる数値範囲とすることにより、高い導電性が得られる。
【００２４】
使用する透明性プラズモン材料としては特に限定はなく、例えば赤外域、具体的には波長７５０−２５００ｎｍの長波長域にＬＳＰＲ吸収を有する透明導電性酸化物、硫化銅、リン化銅、テルル化銅、セレン化銅、酸化ルテニウム、酸化レニウム、酸化モリブデン、酸化タングステン、タングステンブロンズ及びＤｅｌａｆｏｓｓｉｔｅ型銅酸化物からなる群より選ばれる少なくとも１種を含むナノ粒子をあげることができる。
【００２５】
上記の赤外域にＬＳＰＲ吸収を有する透明導電性酸化物としては特に限定はなく、具体的には、錫ドープ酸化インジウム、アルミニウムドープ酸化インジウム、セリウムドープ酸化インジウム、アルミニウムドープ酸化亜鉛、ガリウムドープ酸化亜鉛、インジウムドープ酸化亜鉛、インジウムドープ酸化カドミウム、フッ素インジウムドープ酸化カドミウム、フッ素ドープ酸化カドミウム、塩素ドープ酸化カドミウム、臭素ドープ酸化カドミウム、セシウムドープ酸化モリブデン、アンチモンドープ酸化錫、フッ素ドープ酸化錫、酸化チタン等を挙げることができる。これらは１種単独で、又は２種以上混合して使用することができる。
【００２６】
上記の硫化銅としても、透明性プラズモン材料として公知の硫化銅を広く採用することができ、特に限定はない。具体的には、ＣｕＳ、Ｃｕ２−ｘＳ（ここで、０＜ｘ＜１である。）等を挙げることができる。これらは１種単独で、又は２種以上混合して使用することができる。
【００２７】
上記のリン化銅としても、透明性プラズモン材料として公知のリン化銅を広く採用することができ、特に限定はない。具体的には、Ｃｕ３−ｘＰ（ここで、０＜ｘ＜１である。）、ＣｕＰ等を挙げることができる。これらは１種単独で、又は２種以上混合して使用することができる。
【００２８】
上記のテルル化銅としても、透明性プラズモン材料として公知のテルル化銅を広く採用することができ、特に限定はない。具体的には、ＣｕＴｅ、Ｃｕ２−ｘＴｅ（ここで、０＜ｘ＜１である。）等を挙げることができる。これらは１種単独で、又は２種以上混合して使用することができる。
【００２９】
上記のセレン化銅としても、透明性プラズモン材料として公知のセレン化銅を広く採用することができ、特に限定はない。具体的には、ＣｕＳｅ、Ｃｕ２−ｘＳｅ（ここで、０＜ｘ＜１である。）を挙げることができる。これらは１種単独で、又は２種以上混合して使用することができる。
【００３０】
上記の酸化ルテニウムとしても、透明性プラズモン材料として公知の酸化ルテニウムを広く採用することができ、特に限定はない。具体的には、ＲｕＯ２、ＲｕＯ２−ｘ（ここで、０＜ｘ＜１である。）等を挙げることができる。これらは１種単独で、又は２種以上混合して使用することができる。
【００３１】
上記の酸化レニウムとしても、透明性プラズモン材料として公知の酸化レニウムを広く採用することができ、特に限定はない。具体的には、ＲｅＯ２、ＲｅＯ２−ｘ（ここで、０＜ｘ＜１である。）等を挙げることができる。これらは１種単独で、又は２種以上混合して使用することができる。
【００３２】
上記の酸化モリブデンとしても、透明性プラズモン材料として公知の酸化モリブデンを広く採用することができ、特に限定はない。具体的には、ＭｏＯ３、ＭｏＯ３−ｘ（ここで、０＜ｘ＜１である。）等を挙げることができる。これらは１種単独で、又は２種以上混合して使用することができる。
【００３３】
上記の酸化タングステンとしても、透明性プラズモン材料として公知の酸化タングステンを広く採用することができ、特に限定はない。具体的には、ＷＯ３、ＷＯ３−ｘ（ここで、０＜ｘ＜１である。）等を挙げることができる。これらは１種単独で、又は２種以上混合して使用することができる。
【００３４】
上記のタングステンブロンズとしても、透明性プラズモン材料として公知のタングステンブロンズを広く採用することができ、特に限定はない。具体的には、ＣｓｘＷＯ３（ここで、０＜ｘ＜１である。）、ＬｉＷＯ３、ＬｉＣｓＷＯ３、ＬｉＲｂＷＯ３、ＬｉＫＷＯ３などのアルカリ金属-ドープＷＯ３を挙げることができる。これらは１種単独で、又は２種以上混合して使用することができる。
【００３５】
上記のＤｅｌａｆｏｓｓｉｔｅ型銅酸化物としても、透明性プラズモン材料として公知のＤｅｌａｆｏｓｓｉｔｅ銅酸化物を広く採用することができ、特に限定はない。具体的には、ＣｕＡｌＯ２、ＣｕＧａＯ２、ＣｕＣｒＯ２等を挙げることができる。これらは１種単独で、又は２種以上混合して使用することができる。
【００３６】
透明性プラズモン材料を含有する層の厚みは、１〜１００μｍとするのが好ましく、１〜１０００ｎｍとするのがより好ましい。透明性プラズモン材料を含有する層の厚みをかかる数値範囲とすることにより、より透明度が高く、キャリアの輸送に有利という効果を得ることができる。
【００３７】
上記の如く構成した透明性プラズモン材料を含有する層に、好ましくは電極を設けることにより、効率的に電力を回収することができる。電極としては、一般的に電子機器に使用されているような公知の素材を広く採用することができ、特に限定はない。その中でも、電子デバイスの透明性を確保するという観点から、ＩＴＯ、ＦＴＯ、金、銀、アルミニウム、カーボン、グラフェン、カーボンナノチューブ等といった透明度の高い素材が好ましい。
【００３８】
また、透明性プラズモン材料を含有する層と電極との間に、電子等のキャリアを輸送するためのキャリア輸送層を設けるのも、好ましい実施態様である。このようなキャリア輸送層を構成する材料としては特に限定はなく、具体的にはＴｉＯ２、ＺｎＯ、ＳｎＯ２、ＣｄＯ、ＣｕＡｌＯ２などのＤｅｌａｆｏｓｓｉｔｅ型銅酸化物、Ｓｐｉｒｏ−ＭｅＯＴＡＤ（２，２‘，７，７’−ｔｅｔｒａｋｉｓ［ｎ，ｎ−ｄｉ−ｐ−ｍｅｔｈｏｘｙｐｈｅｎｙｌａｍｉｎｏ］−９，９‘−ｓｐｉｒｏｂｉｆｌｕｏｒｅｎｅ）、ＰＥＤＯＴ：ＰＳＳ（Ｐｏｌｙ(３,４−ｅｔｈｙｌｅｎｅｄｉｏｘｙｔｈｉｏｐｈｅｎｅ)−ｐｏｌｙ(ｓｔｙｒｅｎｅｓｕｌｆｏｎａｔｅ)）、ＰＣＢＭ(Ｐｈｅｎｙｌ Ｃ６０ Ｂｕｔｙｒｉｃ Ａｃｉｄ Ｍｅｔｈｙｌ Ｅｓｔｅｒ)、Ｐ３ＨＴ（ｐｏｌｙ(３-ｈｅｘｙｌｔｈｉｏｐｈｅｎｅ)）、ＰＰＶ（Ｐｏｌｙｐｈｅｎｙｌｅｎｅｖｉｎｙｌｅｎｅｓ）、Ｐｏｌｙｆｌｕｏｒｅｎｅｓなどの高分子材料等を挙げることができる。キャリア輸送層を設けることにより、より効率的に電力を回収することが可能となる。また、斯かるキャリア輸送層としては、得られる電子デバイスの透明性を確保する観点から、透明性を有することが好ましく、上記透明性プラズモン材料と同様に、波長５５０ｎｍにおける透過率が６０％以上であることが好ましく、８０％以上であることがより好ましい。また波長５５０ｎｍにおける透過率の上限についても、１００％が好ましく、９９％がより好ましく、９５％がさらに好ましい。
【００３９】
キャリア輸送層を形成するための方法としては、特に限定的ではないが、例えば、上述したキャリア輸送層を構成する材料をトルエン、クロロホルム、ヘキサン、水、Ｎ,Ｎ-ジメチルホルムアミド、アルコール、Ｎ−メチルホルムアミド等の溶媒に溶解した後、得られた溶液を塗布、噴霧などの適宜の方法により形成する方法が挙げられる。
【００４０】
キャリア輸送層は、１層のみを形成してもその効果を得ることは可能であるが、２層以上形成するのが好ましい。こうしたキャリア輸送層の厚みは層全体としての厚みが、１〜１０００ｎｍとなるのが好ましい。キャリア輸送層の厚みをかかる数値範囲とすることにより、より導電性を向上させることができる。
【００４１】
以上、本発明の実施形態について説明したが、本発明はこうした例に何ら限定されるものではなく、本発明の要旨を逸脱しない範囲において種々なる形態で実施し得ることは勿論である。
【実施例】
【００４２】
以下、実施例に基づき、本発明の実施形態をより具体的に説明するが、本発明がこれらに限定されるものではない。【００４３】
（実施例１）
スパッタリング法によって厚さ１５０ｎｍで作製した、電極としての錫ドープ酸化インジウム製ガラス（縦２ｃｍ、横２ｃｍ、厚み１ｃｍ）の片面に、キャリア輸送層として、ＴｉＯ２により構成される膜を形成し、さらにその上に透明性プラズモン材料を含有する層としてＣｕ２−ＸＳによる膜をそれぞれキャリア輸送層が１００ｎｍ、透明性プラズモン材料を有する層が１５０ｎｍの厚みとなるように塗布して形成した。ＴｉＯ２層は、スプレーパイロリシス法によって、ホットプレート上５００℃に加熱した錫ドープ酸化インジウム製ガラス上に、チタンテトライソプロポキシドを含むイソプロパノール溶液を噴霧し、３０分間焼結することによって得た。Ｃｕ２−ＸＳナノ粒子を含有する溶液は、塩化銅(I)、硫黄粉末、オレイン酸及びオレイルアミンを混合した溶液を１４０℃で５分間窒素雰囲気下で加熱することによって得た。さらに、エタノール及びヘキサンをＣｕ２−ＸＳナノ粒子を含有する溶液に加えて遠心分離を行うことで精製し、沈殿物をヘキサンに溶解させ、Ｃｕ２−ＸＳナノ粒子分散液を得た。Ｃｕ２−ＸＳナノ粒子分散液（透明性プラズモンナノ粒子溶液）、臭化ヘキサデシルトリメチルアンモニウムを含むメタノール溶液（保護剤置換用の溶液）及びメタノール（余剰のナノ粒子や保護剤を取り除く洗浄液）を、錫ドープ酸化インジウム製ガラス上にそれぞれ滴下し、スピンコーティングする操作を順番に行い、２０回繰り返すことによって、Ｃｕ２−ＸＳ層を得た。さらにその上に金の電極を蒸着することにより取り付けて、太陽電池を得た。【００４４】
図１に示したように、キセノンランプを光源（朝日分光社製、型番：ＬＡＸ−１０２）として、光源に正対するようにバンドパスフィルタ（半値幅１０ｎｍ）を配し、そこからさらに１０ｃｍ離れた位置に、光源に正対するように実施例１の太陽電池を設置した。電流７．２Ａの条件でキセノンランプに通電させた。上記バンドパスフィルタを透過した際の光子数は、５×１０１５  ｐｈｏｔｏｎｓ ｃｍ−２ ｓ−１であった。
以上の条件で波長７９０ｎｍの長波長側から２０ｎｍ間隔で、順に４３０ｎｍまでの短波長側の光を３０秒後ごとに照射したところ、全波長域で光照射に伴う電流が観測された（図２）。さらに波長９００ｎｍの近赤外光の光を照射した際も光電流が観測された（図２インセット）。このことから、視認性の低い短波長の光（４３０ｎｍ）や近赤外光（９００ｎｍ）の光を用いた際も、太陽電池として機能することが明らかになった。またその際の、太陽電池の光透過率は、波長５５０ｎｍで８５％であり、高い透過性を示した（図３）。【００４５】
（実施例２）
電極としてのチタン製プレート（縦１ｃｍ、横５ｃｍ、厚み５ｍｍ）上に厚さ１００ｎｍのＳｎＯ２層をスパッタリングで形成し、平均粒子径１２ｎｍの錫ドープ酸化インジウムナノ粒子（２５．６ｍｇ）のクロロホルム溶液（５０μｌ）をスピンコートにより塗布した（スピンコート条件：１００ｒｐｍ、１５ｓ→１０００ｒｐｍ、３０ｓ）。得られた電極を大気下６００度で３０分焼結することにより錫ドープ酸化インジウムナノ粒子をＳｎＯ２層に接合した。この後、４％ Ｈ２／Ａｒ下、２８０度で５時間加熱、還元することにより錫ドープ酸化インジウムナノ粒子を還元し、ＬＳＰＲの吸収を回復させた。【００４６】
図４に示すアライメントで電極をセットし、キセノンランプを光源（イーグルエンジニアリング社製、型番：Ｒ−３００−３Ｊ）として、光源から１ｃｍの位置に光源に正対するようにロングパスフィルタを配し、そこからさらに１１ｃｍ離れた位置に、光源に正対するように上記で得られた太陽電池を設置した後、光照射下での電流値を測定した。キセノンランプから放たれる光強度は、フィルタを通さない状態で２．３ Ｗであった。また、光源から１１ｃｍの位置にある上記ロングパスフィルタを透過した際の光強度子数は、８００ｎｍ、１０００ｎｍ、１２００ｎｍのロングパスフィルタで１．６８Ｗ、０．５２５Ｗ、０．３２６Ｗであった。
ロングパスフィルタを通さない条件および８００ｎｍ、１０００ｎｍ、１２００ｎｍのロングパスフィルタを通した条件でキセノンランプから光を照射したところ、光照射に伴う電流が観測された（図５および６）。このことから、透明導電性材料であるＩＴＯナノ粒子を用いて光電変換を行えることが明らかになった。また、視認性のない近赤外光（８００ｎｍ以上）の光を用いた際も、太陽電池として機能することが明らかになった。また、その際の太陽電池の光透過率は、波長５５０ｎｍで９０％であり、高い透過性を示すことが確認できた。
【図１】
2018101446.tif 000003
【図２】
2018101446.tif 000004
【図３】
2018101446.tif 000005
【図４】
2018101446.tif 000006
【図５】
2018101446.tif 000007
【図６】
2018101446.tif 000008
【国際調査報告】
2018101446.tif 000009
2018101446.tif 000010
2018101446.tif 000011
2018101446.tif 000012